(57)【要約】【課題】  表面に汚れが付着し難く且つ付着した汚れを除去し易くする被膜を形成するための人工大理石の表面処理方法を提供する。【解決手段】  熱硬化性樹脂又は熱可塑性樹脂を主体とする重合体と無機充填材からなる人工大理石において、表面を平均粗さが０．２乃至１．０μｍとなるよう研磨加工し、次に、前記研磨加工した表面にシリコーン系樹脂化合物を塗布してシリコーン系樹脂化合物の被膜を表面に形成した。【選択図】        なし【特許請求の範囲】
【請求項１】
熱硬化性樹脂又は熱可塑性樹脂を主体とする重合体と無機充填材からなる人工大理石において、表面を平均粗さが０．２乃至１．０μｍとなるよう研磨加工し、次に、前記研磨加工した表面にシリコーン系樹脂化合物を塗布してシリコーン系樹脂化合物の被膜を表面に形成することを特徴とする人工大理石の表面処理方法。
【請求項２】
研磨加工した人工大理石の表面に塗布するシリコーン系樹脂化合物に液状有機物を添加したことを特徴とする人工大理石の表面処理方法。
【発明の詳細な説明】
【技術分野】
【０００１】
本発明は、合成樹脂からなる人工大理石の表面に防汚処理を施すための表面処理方法に関するものである。
【背景技術】
【０００２】
近年、優れた物性および高級感から、ビニルエステル樹脂、アクリル樹脂、ポリエステル樹脂などの熱硬化性樹脂又は熱可塑性樹脂の合成樹脂を主体とする人工大理石製の化粧板が広く壁材や台所用天板として用いられている。
【０００３】
人工大理石としては、熱硬化性樹脂及び熱可塑性樹脂に水酸化アルミニウムなどの無機充填材を添加した樹脂組成物がよく使用されており、この樹脂組成物を所定の厚みに形成し、用途に合わせて所定の大きさに切断した後、化粧面にあたる部分を必要に応じて研磨加工して用いられている。
【０００４】
このように製造された人工大理石は、洗面カウンター、キッチンカウンター、浴槽、洗面ボールなどに商品化されて広く利用されている。
【０００５】
ここで、人工大理石製品がトイレ、浴室、キッチン廻りなど水廻りと呼ばれる分野で使用される場合、使用による汚れ、あるいは洗剤による汚染、食品や油、化粧品等による汚れなどが付着し易く、清掃しても汚れがとれにくい、あるいは清掃しても汚れがとれないという状況が発生していた。これらのために、汚れが付きにくく、また汚れが取れ易い、という防汚性能の高い人工大理石の出現が切望されている。
【０００６】
大理石は通常、表面に適度な光沢のある石材として用いられるもので、人工大理石製の化粧板もその表面を適度な光沢のあるように、または、柄表現のために、研磨して使用していた。人工大理石の表面を研磨すると、樹脂マトリックス中に含まれている無機充填材が表面に露出する。この無機充填材は、親水性と共に親油性をも有していることが多いため、人工大理石製の化粧板の表面に種々の液状汚染物質が付着すると、樹脂と無機充填材との界面にこの液状汚染物質が浸透して落ち難い汚れとなってしまう（即ち防汚性能が低い）という問題があった。また、この無機充填材は、漂白剤などの薬品に侵されやすいという欠点もあった。
【０００７】
そこで、人工大理石の表面に被膜を形成し（例えば特許文献１参照）、これによって内部の樹脂等を保護することが考えられるようになった。被膜の形成方法としては、液状有機物を添加したシリコーン系樹脂化合物を、スプレーによって人工大理石の表面に塗布したり、刷毛のようなもので人工大理石の表面に塗布したり、液状有機物を添加したシリコーン系樹脂化合物を含浸させた布のようなもので人工大理石の表面を拭いたりすることが挙げられる。
【０００８】
しかしながら、人工大理石の表面の粗度が小さ過ぎる場合（平均粗さ０．２μｍ未満の場合）、シリコーン系樹脂化合物の被膜が人工大理石の表面に形成され難く、人工大理石の表面の粗度が大き過ぎる場合（平均粗さ１．０μｍ以上の場合）、シリコーン系樹脂化合物の被膜に干渉縞や塗り班が形成されてしまうという問題があった。
【特許文献１】特開２００１−１９０３４４号公報
【発明の開示】
【発明が解決しようとする課題】
【０００９】
本発明は上記の点に鑑みてなされたものであり、その目的とするところは、表面に汚れが付着し難く且つ付着した汚れを除去し易くする被膜を形成するための人工大理石の表面処理方法を提供することを課題とするものである。
【課題を解決するための手段】
【００１０】
上記課題を解決するために請求項１に係る発明にあっては、熱硬化性樹脂又は熱可塑性樹脂を主体とする重合体と無機充填材からなる人工大理石において、表面を平均粗さが０．２乃至１．０μｍとなるよう研磨加工し、次に、前記研磨加工した表面に液状有機物を添加したシリコーン系樹脂化合物を塗布してシリコーン系樹脂化合物の被膜を表面に形成することを特徴とするものである。これによって、人工大理石の表面に充分な防汚性能を有するとともに干渉縞や塗り班のないシリコーン系樹脂化合物の被膜を形成することが可能となる。
【００１１】
また、請求項２の発明は、請求項１の発明において、研磨加工した人工大理石の表面に塗布するシリコーン系樹脂化合物に液状有機物を添加したことを特徴とするものである。これによって、シリコーン系樹脂化合物を人工大理石により一層含浸させることができて、防汚性能を向上させることが可能となる。
【発明の効果】
【００１２】
本発明にあっては、人工大理石の表面に充分な防汚性能を有するとともに干渉縞や塗り班のないシリコーン系樹脂化合物の被膜を形成することが可能となる。
【発明を実施するための最良の形態】
【００１３】
本発明における人工大理石は、熱硬化性樹脂又は熱可塑性樹脂と無機粉体とで成形される。熱硬化性樹脂としては、ビニルエステル樹脂、アクリル樹脂、ポリエステル樹脂から選ばれる一種以上のものが好ましく、また、無機粉体としては、例えば珪酸カルシウム、タルク、カオリン、クレー、シリカ、炭酸カルシウム、水酸化アルミニウム、水酸化マグネシウム、硫酸バリウム、硫酸カルシウムなどが挙げられるが特に限定されないものであり、前記の中では水酸化アルミニウムが好適であり、特に水酸化アルミニウム三水和物即ちギブサイトがより好適に用いられる。無機粉体の平均粒径は、０．１〜１００μｍであることが好ましく、０．５〜８０μｍであることがより好ましい。
【００１４】
人工大理石のマトリックスにおける重合体と無機粉体との比率は、重合体１００質量部に対し無機粉体５０〜５００質量部であることが好ましい。本発明の人工大理石のマトリックスには、必要に応じて着色剤や柄材等の添加剤を加えてもよい。着色剤としては、染料、有機顔料、無機顔料等、通常、人工大理石等の無機粉体含有樹脂成型物に用いられる着色剤であればどのようなものも用いることができる。柄材としては、例えば有機樹脂からなる粒子あるいは無機質の粒子等が挙げられるが特に限定されない。有機樹脂としては、例えばメタクリル酸メチル系樹脂、ポリスチレン、ポリ塩化ビニル、ポリエステル、エポキシ樹脂、ポリビニルアルコール等が挙げられるが特にこれらに限定されないものであり、無機質粒子としては、例えば大理石粒子、シリカ、雲母等が挙げられるが特にこれらに限定されない。これらの粒子の最大寸法は、１０ｍｍ以下であることが好ましく、５ｍｍ以下であることがより好ましい。
【００１５】
上記のようにして人工大理石が製造されるが、本発明ではこの人工大理石の表面に防汚性を持たせるための被膜を形成するものである。
【００１６】
人工大理石の表面は、その表面粗度を平均粗さが０．２乃至１．０μｍとなるようバフ研磨等の研磨加工をする。次に、前記研磨加工した表面に液状有機物を添加したシリコーン系樹脂化合物を塗布してシリコーン系樹脂化合物の被膜を表面に形成する。
【００１７】
人工大理石の表面へのシリコーン系樹脂化合物の塗布方法としては、液状有機物を添加したシリコーン系樹脂化合物を、スプレーによって人工大理石の表面に塗布したり、刷毛のようなもので人工大理石の表面に塗布したり、液状有機物を添加したシリコーン系樹脂化合物を含浸させた布のようなもので人工大理石の表面を拭いたりすることが挙げられる。
【００１８】
そして、前記人工大理石の表面にシリコーン系樹脂化合物を塗布、浸透させた後、室温又は加熱による乾燥工程により乾燥させることで、厚み略２μｍのフッ素系樹脂の被膜が形成される。
【００１９】
このようにすることで、人工大理石の表面の粗度が平均粗さ０．２μｍ未満となって小さ過ぎてシリコーン系樹脂化合物の被膜が人工大理石の表面に形成され難いといったことがなく、また、人工大理石の表面の粗度が平均粗さ１．０μｍ以上となって大き過ぎてシリコーン系樹脂化合物の被膜に干渉縞や塗り班が形成されてしまうことがなく、且つ、表面に汚れが付着し難いとともに付着した汚れを除去し易くなって高い防汚性能を有する人工大理石を製造することが可能となる。
【実施例】
【００２０】
以下、実施例に基づいて本発明をさらに詳しく説明する。
【００２１】
まず、人工大理石の樹脂組成物として、ビニルエステル樹脂（武田薬品（株）製「プロミネートＰ−３１１」）に、水酸化アルミニウム（住友化学（株）製「ＣＷ−３０８Ｂ」）を、ビニルエステル樹脂１００質量部に対して２００質量部配合し、硬化剤（日本油脂（株）製「パーキュアＷＯ」）を適量添加し、攪拌機で混合することによって調製した。
【００２２】
この樹脂組成物を２６６６Ｐａ（２０Ｔｏｒｒ）の減圧下で３０分間減圧脱泡処理し、これを金型内に注入して金型を９０℃で７０分間加熱することによって樹脂組成物を硬化させ、１０ｍｍ厚の平板として成形した人工大理石を得た。
【００２３】
この人工大理石板を不織布研磨材（住友３Ｍ（株）製「スコッチ・ブライト」番手＃２４０〜＃１０００）で表面研磨して平均粗さ０．２μｍ〜１．０μｍ（標準を０．５μｍとする）とした後、シリコーン系樹脂化合物（信越シリコーン社製「室温硬化型アルコキシオリゴマー（商品の一般名）」）をスプレーによるか、あるいは刷毛のようなものによるか、あるいは布に含浸させたもので表面を拭いたりして表面研磨した人工大理石の表面に塗布し、室温にて乾燥させ、被膜を表面に形成した。
【００２４】
そして、この表面処理を行った人工大理石について、表面の塗り班・干渉縞の有無およびその程度と、防汚性の評価を行った。防汚性は、紅茶（リプトン社製ティーパック）を使用して５００ｍｌの水で煮出し、それを人工大理石表面に滴下（湿布）後、２４時間放置して水洗いしたものを、試験前後の色差を測定することで評価を行った。防汚性の有無の境界は色差１．０とした。色差を測定することで評価を行った。
実施例１では平均粗さを１μｍ、実施例２では平均粗さを０．２μｍとし、これらの表面にそれぞれ上記シリコーン系樹脂化合物を添加物を入れずに塗布した。
【００２５】
実施例３乃至実施例５においては、表面の平均粗さを標準とし（即ち表面の平均粗さ０．５μｍとし）、これらの表面にそれぞれ上記シリコーン系樹脂化合物に添加物として液状有機物（本実施形態ではアルコール）を添加したものを塗布した。液状有機物としては、実施例３ではエタノール、実施例４ではエチレングリコール、実施例５ではプロピレングリコールを用いた。
【００２６】
これに対し、比較例１および比較例２においては、シリコーン系樹脂化合物に添加物を添加していないものをそれぞれ、比較例１では人工大理石板を不織布研磨材の番手＃１５０で表面研磨して平均粗さを１．５μｍとした表面に、比較例２では同じく番手＃３０００で表面研磨して平均粗さを０．１μｍとした表面に塗布した。
【００２７】
また、比較例３は、表面の平均粗さを標準の０．５μｍとし、シリコン系樹脂を塗布していないものについての防汚性能の評価を行った。
【００２８】
実施例１乃至実施例５の条件および評価結果について表１に、比較例１乃至比較例３の条件および評価結果について表２に示す。
【００２９】
【表１】
2006035049.tif 000002
【００３０】
【表２】
2006035049.tif 000003
【００３１】
これより、実施例１乃至実施例５においては表１に示されるように、いずれの場合でも干渉縞（七色に光る光沢）や塗り班（乾燥後に現れる膜厚ばらつきが班となって見えるもの）が現れることがないとともに、防汚性能を満たしていることがわかる。特に、実施例３乃至実施例５のように、シリコーン系樹脂化合物に液状有機物を添加したものにあっては、シリコーン系樹脂化合物を人工大理石により一層含浸させることができて、防汚性能が向上しているのがわかる。
【００３２】
これに対し、比較例１（平均粗さ１．５μｍ）では色差が２．４となっており、平均粗さが大き過ぎるとシリコーン系樹脂化合物を塗布しても表面の微細な凹凸内に汚れが残りやすく防汚性が低い結果が出た。比較例２（平均粗さ０．１μｍ）では干渉縞が大きく出るとともに塗り班が出ており、平均粗さが小さ過ぎると表面の微細な凹凸又はフィラー界面へのシリコーン系樹脂化合物の浸透が弱く表面に残り干渉縞が大きく出てしまい、商品意匠が変わってしまう可能性がある。
【００３３】
また、比較例３（シリコーン系樹脂化合物を塗布していないもの）では、色差が５．５となって防汚性能が低いものである。